(57)【要約】【課題】導電性パタンの断線が改善された、導電性材料の製造方法を提供する。【解決手段】任意のパタンで露出した下地層上に、無電解めっき処理により金属を積層し、その後、不要となった感光性レジスト層を除去する導電性材料の製造方法であって、感光性レジスト層の除去に用いられるアルカリ性水溶液が付与された導電性材料の搬送を、硬度が３５度以下のゴムロールにより行う。【選択図】なし【特許請求の範囲】
【請求項１】
支持体の少なくとも一方の面に下地層と、該下地層上に感光性レジスト層を有する感光性材料を露光、現像し、任意のパタンで露出した下地層上に無電解めっき処理により金属を積層し、その後、不要となった感光性レジスト層を除去する導電性材料の製造方法であって、該感光性レジスト層の除去は、導電性パタンが形成された導電性材料を搬送しつつ、不要となった感光性レジスト層を有する側の面に、アルカリ性水溶液が付与されることで行われ、該アルカリ性水溶液が付与された導電性材料の搬送を、無電解めっき処理により金属が積層された面側に接する位置に、硬度が３５度以下のゴムロールを配置して行うことを特徴とする、導電性材料の製造方法。
【発明の詳細な説明】
【技術分野】
【０００１】
本発明は、導電性パタンの断線が改善された、導電性材料の製造方法に関する。
【背景技術】
【０００２】
従来、光透過性のタッチパネル、電磁波シールド材、ヒーター等においては、酸化スズ（ＳｎＯ２）、酸化インジウムスズ（ＩＴＯ）や酸化亜鉛（ＺｎＯ）等の透明導電性材料からなる薄膜（透明導電性薄膜）が用いられている。これらの薄膜は透明ではあるがシート抵抗値は１００Ω／□以上であった。近年、透明導電性材料の低抵抗値化や低価格化が求められており、この透明導電性薄膜を金属細線から構成されるメッシュ様の導電性パタンに代替する検討が進んでいる。現在、メッシュを構成する金属細線の幅が２０μｍ程度のものが、プラズマディスプレイパネル用の光透過性電磁波シールド材として量産され、タッチパネル用の光透過性電極としては、パタンの視認性（難視認性）の問題から、金属細線の幅は５μｍ以下、かつシート抵抗値が１００Ω／□以下の十分な導電性を有するメッシュ様の導電性パタンが求められている。
【０００３】
金属細線から構成されるメッシュ様の導電性パタンの形成方法としては、感光性レジスト層を金属箔上に設け、感光・現像工程からなる所謂フォトリソグラフィー法により任意のパタンでレジスト開口部を有するレジストパタンを形成した後、エッチングによりレジスト開口部の金属箔を溶解・除去し、金属箔を所望のパタンに加工するサブトラクティブ法が主に用いられているが、上記のようなファインピッチ化の要望から、エッチングする金属箔（主に銅箔）や感光性レジスト層の薄層化が急務となっている。
【０００４】
一方、ファインピッチ化の別の手段として、サブトラクティブ法に替えて、支持体上に薄層の下地金属層と下地金属層上に感光性レジスト層を形成し、該感光性レジスト層を露光、現像することでレジストパタンを形成した後、電解めっき法により該レジストパタンの開口部の下地金属層上に金属層を析出させ、所望の厚みとした後、レジストパタンおよびレジストパタンで保護された下地金属層を除去することにより、導電性パタンを形成する、いわゆるセミアディティブ法が提案されている。例えば特開２００７−２８７９５３号公報（特許文献１）では、支持体表面に下地金属層としてスパッタ金属層を形成し、上記セミアディティブ法を用いて導電性パタンを形成する、導電性材料の製造方法が開示されている。しかしながら、下地金属層であるスパッタ金属層を除去するエッチング工程とセミアディティブで形成した金属層を除去するエッチング工程等、エッチング工程が複数回必要となり工程が多くなるため生産性は低いものであった。このような生産性を改善することを目的として、特開２０１０−４５２２７号公報（特許文献２）では、下地金属層として写真製法によって得られた銀薄膜層を用い、その上に感光性レジスト層を設けた導電性材料前駆体が開示されている。しかしながら導電性パタンの形成には、依然として下地金属層のエッチング工程が必要であり、十分満足できるものではなかった。
【０００５】
一方、エッチング工程を必要としないものとしては、特開２０１４−１９７５３１号公報（特許文献３）が知られている。同公報には支持体上に水溶性高分子化合物、架橋剤および金属硫化物を含有する下地層と、感光性レジスト層をこの順に有する導電性パタン前駆体を用い、レジストパタンの開口部に無電解銀めっき処理を行う方法が記載されている。この技術によって、高い生産性にて導電性材料が生産でき、また良好な導電性と、支持体との優れた密着性を有する導電性材料が得られる。しかしながら下地層上に無電解めっき処理により金属を積層した後、不要となった感光性レジスト層を除去する工程において導電性パタンに断線が生じる場合があり、改善が求められていた。
【０００６】
処理装置における搬送ロールに関し、例えば熱現像画像記録材料の現像処理装置においては、ゴム硬度が５０度以下のロールを利用することで、処理ムラや擦り傷が改善できることが特開２００１−８３６７９号公報（特許文献４）に記載される。平版印刷版の処理装置においては、ゴム硬度が２０〜６０度のロールを利用することで現像処理ムラの抑制が可能であることが特開２００４−１３３２９７号公報（特許文献５）に記載され、特開２００９−１７５３３９号公報（特許文献６）では、現像液絞りロールの表面硬度を２０〜４０度とすることが記載されている。また特開平９−１６０２０５号公報（特許文献７）では、感光材料処理装置の液中ロールのゴム硬度を４０±５度とすることで写真品質の劣化を防止できることが記載され、特開２０１１−９０８７８号公報（特許文献８）では搬送ローラーのゴム硬度を４０〜７０度とすることで、金属ナノワイヤー層の導電性が向上可能であることが記載されている。
【先行技術文献】
【特許文献】
【０００７】
【特許文献１】特開２００７−２８７９５３号公報
【特許文献２】特開２０１０−４５２２７号公報
【特許文献３】特開２０１４−１９７５３１号公報
【特許文献４】特開２００１−８３６７９号公報
【特許文献５】特開２００４−１３３２９７号公報
【特許文献６】特開２００９−１７５３３９号公報
【特許文献７】特開平９−１６０２０５号公報
【特許文献８】特開２０１１−９０８７８号公報
【発明の概要】
【発明が解決しようとする課題】
【０００８】
本発明の課題は、導電性パタンの断線が改善された導電性材料の製造方法を提供することである。
【課題を解決するための手段】
【０００９】
本発明の上記目的は、以下の導電性材料の製造方法により達成された。
１．支持体の少なくとも一方の面に下地層と、該下地層上に感光性レジスト層を有する感光性材料を露光、現像し、任意のパタンで露出した下地層上に無電解めっき処理により金属を積層し、その後、不要となった感光性レジスト層を除去する導電性材料の製造方法であって、該感光性レジスト層の除去は、導電性パタンが形成された導電性材料を搬送しつつ、不要となった感光性レジスト層を有する側の面に、アルカリ性水溶液が付与されることで行われ、該アルカリ性水溶液が付与された導電性材料の搬送を、無電解めっき処理により金属が積層された面側に接する位置に、硬度が３５度以下のゴムロールを配置して行うことを特徴とする、導電性材料の製造方法。
【発明の効果】
【００１０】
本発明によって、導電性パタンの断線が改善された導電性材料の製造方法を提供することができる。
【図面の簡単な説明】
【００１１】
【図１】不要となった感光性レジスト層を除去する処理装置の一例を示す概略図。
【図２】実施例において使用した無電解銀めっき装置の概略図。
【発明を実施するための形態】
【００１２】
以下に本発明を詳細に説明する。
本発明の導電性材料の製造方法に用いる感光性材料は、支持体と、該支持体上の少なくとも一方の面に下地層と、該下地層上に感光性レジスト層を有する。
【００１３】
上記した感光性材料が有する支持体は、下地層および該下地層上の感光性レジスト層を少なくとも片面に保持するための支持体であると共に、後述する導電性パタンを保持するための支持体であり、樹脂等からなる基材だけではなく、その表面に易接着層を有していても良い。また支持体は、基材上に耐傷性を目的としたハードコート層（ＨＣ層）や、反射率低減を目的としたアンチリフレクション層（ＡＲ層）等の公知の層を有していても良い。かかる支持体の厚さは、２０〜３００μｍであることが好ましい。基材としては絶縁性および可撓性を有することが好ましく、例えば、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、セルロースジアセテート樹脂、セルローストリアセテート樹脂、ポリアリレート樹脂、ポリ塩化ビニル樹脂、ポリビニルアルコール樹脂、エチレン−ビニルアルコール樹脂、ポリサルフォン樹脂、ポリエーテルサルフォン樹脂、ポリイミド樹脂、ポリアミド樹脂、ポリオレフィン樹脂、環状ポリオレフィン系樹脂等からなるフィルムや、紙をポリオレフィン樹脂で被覆したレジンコート紙等を挙げることができる。なお、導電性パタンを有する導電性材料に光透過性が求められる場合、支持体は光透過性支持体であることが好ましく、また光透過性支持体の全光線透過率は８０％以上であることが好ましく、９０％以上がより好ましい。
【００１４】
支持体は易接着層を有することが好ましい。該易接着層は支持体上の少なくとも一方の面に設けられる下地層の面質、および支持体と該下地層の密着性を向上させることができる。易接着層は、合成樹脂あるいは水溶性ポリマーを含有することが好ましく、かかる合成樹脂としては、アクリル樹脂、ポリエステル樹脂、塩化ビニリデン、塩化ビニル樹脂、酢酸ビニル樹脂、ポリスチレン、ポリアミド樹脂、ポリウレタン樹脂等が挙げられる。これらの中でも、特にアクリル樹脂、ポリエステル樹脂、塩化ビニリデン樹脂、ポリウレタン樹脂が好ましい。また合成樹脂としては水分散性のポリマー（エマルジョンやラテックス）を利用することが好ましい。水溶性ポリマーとしては、例えばゼラチンやポリビニルアルコール等が挙げられる。更に易接着層はシリカ等のマット剤、イソシアネート、エポキシ等の架橋剤、滑剤、顔料、染料、界面活性剤、紫外線吸収剤を含有していてもよい。
【００１５】
また支持体の両面に導電性パタンを設ける場合には、下地層および該下地層上の感光性レジスト層を支持体の両面に形成し、支持体を構成する基材には感光性レジストの露光に用いる波長の光を透過しない材料を選択すれば良い。このような基材としてはカーボンブラック等の顔料や紫外線吸収剤が混練されたフィルム、例えば紫外線吸収ポリエチレンテレフタレート（ＰＥＴ）フィルムを例示することができる。
【００１６】
次に下地層について説明する。本発明において下地層は水溶性高分子化合物と架橋剤および金属硫化物を含有することが好ましい。これにより支持体と導電性パタンの密着性を高め、また良好な導電性を有する導電性パタンを得ることができる。下地層が含有する水溶性高分子化合物としては水溶性のアニオン性高分子化合物、ノニオン性高分子化合物、及び両性高分子化合物等が挙げられる。アニオン性高分子化合物としては、天然由来の化合物、あるいは合成された化合物のいずれでも用いることができ、例えば−ＣＯＯ−基、−ＳＯ３−基等を有するものが挙げられる。具体的なアニオン性の天然高分子化合物としてはアラビアゴム、アルギン酸、ペクチン等があり、半合成品としてはカルボキシメチルセルロース、フタル化ゼラチン等のゼラチン誘導体、硫酸化デンプン、硫酸化セルローズ、リグニンスルホン酸等がある。また、合成品としては無水マレイン酸系（加水分解したものも含む）共重合体、アクリル酸系（メタクリル酸系も含む）重合体及び共重合体、ビニルベンゼンスルホン酸系重合体及び共重合体、カルボキシ変性ポリビニルアルコール等がある。ノニオン性高分子化合物としては、ポリビニルアルコール、ヒドロキシエチルセルロース、メチルセルロース等がある。両性の高分子化合物としてはゼラチン等がある。
【００１７】
上記した水溶性高分子化合物の中でも、ゼラチン、ゼラチン誘導体、ポリビニルアルコールが好ましく、特に下地層がポリビニルアルコールを含有する場合、優れた密着性に加え、とりわけ優れた導電性を有する導電性パタンを得ることが可能となる。ポリビニルアルコールは下地層の皮膜形成性及び皮膜強靱性の観点から、完全または部分鹸化されたポリビニルアルコールが好ましく、中でも鹸化度が８０％以上のポリビニルアルコールが特に好ましい。また、ポリビニルアルコールの平均重合度は５００〜６０００が好ましく、１０００〜５０００がより好ましい。本発明で用いられるポリビニルアルコールとしては、一般的なポリビニルアルコールに加え、カチオン変性ポリビニルアルコール、アニオン変性ポリビニルアルコール、シラノール変性ポリビニルアルコール及びその他ポリビニルアルコールの誘導体も含まれる。ポリビニルアルコールは１種単独でもよいし、２種以上を併用してもよい。
【００１８】
下地層は、支持体に対する導電性パタンの密着性を向上させることを目的として、水溶性高分子化合物に加えてウレタンポリマーラテックスを含有してもよい。ウレタンポリマーラテックスは、ウレタンポリマーエマルジョン、ポリウレタンラテックス、ポリウレタンエマルジョン、水性ウレタン樹脂等とも表記される。下地層が含有するウレタンポリマーラテックスはポリオールとポリイソシアネートから合成されるウレタンポリマーの微粒子を含有する。用いられるポリオールとしてポリエーテルポリオール、ポリエステルポリオール、ポリカーボネートポリオール、アクリルポリオールなどが挙げられる。ウレタンポリマーラテックス中のウレタンポリマー微粒子の平均粒子径は０．０１〜０．３μｍであることが好ましく、より好ましくは０．０１〜０．１μｍである。なお、本発明において下地層に用いるウレタンポリマーラテックスは、下地層の塗液に用いる段階ではウレタンポリマー微粒子の水分散物であるが、下地層は塗布後乾燥され固体の塗膜となるため、下地層中でウレタンポリマーラテックスは、水分散物の状態やウレタンポリマー微粒子の粒子形状を保持している必要はない。
【００１９】
下地層が含有する架橋剤としては、２５℃の水に対する溶解量が０．５質量％以上である架橋剤が好ましく、例えばクロム明ばん等の無機化合物、ホルムアルデヒド、グリオキザール、マロンアルデヒド、グルタルアルデヒド等のアルデヒド類、尿素、エチレン尿素等のＮ−メチロール化合物、ムコクロル酸、２，３−ジヒドロキシ−１，４−ジオキサン等のアルデヒド等価体、２，４−ジクロロ−６−ヒドロキシ−ｓ−トリアジン塩、２，４−ジヒドロキシ−６−クロロ−ｓ−トリアジン塩等の活性ハロゲンを有する化合物、ソルビトールポリグリシジルエーテル、ポリグリセロールポリグリシジルエーテル、ジグリセロールポリグリシジルエーテル、グリセロールポリグリシジルエーテル、ポリエチレングリコールジグリシジルエーテル、ポリプロピレングリコールジグリシジルエーテル等のエポキシ基を分子中に二個以上有する化合物類、ジビニルスルホン、ジビニルケトン、Ｎ，Ｎ，Ｎ−トリアクリロイルヘキサヒドロトリアジン、活性な三員環であるエチレンイミノ基を二個以上有する化合物、「高分子の化学反応」（大河原  信著  １９７２、化学同人社）の２・６・７章、５・２章、９・３章などに記載の架橋剤等の、公知の高分子用架橋剤を用いることができる。中でも下地層が含有する水溶性高分子化合物としてポリビニルアルコールを用いた場合、多価アルデヒド化合物を架橋剤として使用することが好ましい。架橋剤として多価アルデヒド化合物を用いた場合、導電性にとりわけ優れた導電性パタンを得ることが可能となる。
【００２０】
多価アルデヒド化合物の代表例としては、例えばグリオキザール、マロンアルデヒド、グルタルアルデヒド、スクシンアルデヒド、ヘプタンジアール、オクタンジアール、ノナンジアール、デカンジアール、ドデカンジアール、２，４−ジメチルヘプタンジアール、４−メチルヘキサンジアールなどの脂肪族ジアルデヒドやテレフタルアルデヒド、フェニルマロンジアルデヒドなどの芳香族ジアルデヒド、更にはそれらとメタノール、エタノール、プロパノール、エチレングリコール、プロピレングリコールなどのアルコール類が反応したアセタール化合物、及びＮ，Ｎ′，Ｎ″−（３，３′，３″−トリスルホミルエチル）イソシアヌレートなどのトリアルデヒド化合物が挙げられる。特に好ましい多価アルデヒド化合物はジアルデヒド化合物であり、特にグルタルアルデヒド及びグリオキザールが好適である。多価アルデヒド化合物は１種単独で用いてもよいし、２種以上を併用してもよい。下地層における架橋剤の含有量は、水溶性高分子化合物の含有量に対して１〜２００質量％であることが好ましい。
【００２１】
下地層が含有する金属硫化物は、主に重金属の硫化物の微粒子（粒子サイズは１〜数十ｎｍ程度）である。金属硫化物の代表例としては、例えば、金、銀等のコロイド粒子や、パラジウム、亜鉛、スズ等の水溶性塩と硫化物を反応させて得られた金属硫化物等が挙げられ、中でも硫化パラジウムが好ましい。下地層に用いる金属硫化物の含有量は、固形分で感光性材料の１ｍ２当たり０．１〜１０ｍｇであることが好ましい。
【００２２】
下地層は、例えば上記した成分を含有する塗液を支持体上に塗布して形成することができ、ディップコーティング、スライドコーティング、カーテンコーティング、バーコーティング、エアーナイフコーティング、ロールコーティング、グラビアコーティング、スリットダイコーティング、スプレーコーティングなどの公知の塗布方式で塗布することができるが、下地層を均一に塗布するという観点から、エアーナイフコーティング、グラビアコーティング（特に小径グラビアコーティング）、スリットダイコーティングが好ましい。また、塗布方式に合わせ、増粘剤、界面活性剤等の各種塗布助剤を用いることもできる。下地層は、皮膜の架橋を促進させるために皮膜形成後、３０〜５０℃の温度で３〜７日間加温することが望ましい。
【００２３】
本発明における感光性レジスト層は、ドライフィルムレジストをラミネートすることにより設けてもよいが、パタンの微細化の観点から、感光性液状レジストが塗布された感光性レジスト層であることが好ましい。また下地層との接触による経時変化を低減する観点から、ポジ型感光性レジスト層であることがより好ましい。
【００２４】
ポジ型感光性レジスト層としては、感光して溶解可能となった部分を、アルカリ性水溶液を主成分とする現像液で溶解除去できる水処理可能なものが好ましく用いられる。特にキノンジアジド系ポジ型フォトレジスト層が好ましい。キノンジアジド系ポジ型フォトレジスト層は、アルカリ可溶性樹脂と光分解成分であるフォトセンシタイザーを含有する。アルカリ可溶性樹脂としてはクレゾールノボラック樹脂が好ましく、フォトセンシタイザーとしてはナフトキノンジアジドスルホン酸エステルが好ましい。本発明において、ポジ型感光性レジスト層には、例えば強度を向上させるなどの目的で、アルカリ可溶性樹脂と相溶性のあるエポキシ樹脂やアクリル樹脂、可塑剤としてのポリビニルエーテル類、その他安定剤、レベリング剤、染料、顔料などを含有させてもよい。
【００２５】
上記感光性レジスト層の乾燥膜厚としては、１０μｍ以下であることが好ましく、５μｍ以下、さらには３μｍ以下であることがより好ましい。下限は必要なレジスト性能を確保する点、および塗布の均一性という観点から、０．５μｍ以上であることが好ましい。
【００２６】
感光性レジスト層の塗布は下地層と同様の塗布方式で実施することができ、例えばディップコーティング、スライドコーティング、カーテンコーティング、バーコーティング、エアーナイフコーティング、ロールコーティング、グラビアコーティング、スリットダイコーティング、スプレーコーティングなどの公知の塗布方式で塗布することができるが、感光性レジスト層を均一に塗布するという観点から、エアーナイフコーティング、グラビアコーティング（特に小径グラビアコーティング）、スリットダイコーティングが好ましい。また、塗布方式に合わせ、増粘剤、界面活性剤等の各種塗布助剤を用いることもできる。なお、感光性レジスト層は塗布を行った後、６０〜１５０℃で乾燥させることが好ましい。
【００２７】
本発明では、上記した下地層上に感光性レジスト層を有する感光性材料を露光、現像することで、任意のパタンにて下地層を露出させる。
【００２８】
露光方式としては、必要なサイズの光束を任意のパタンが描画されたマスクを介して感光性材料へ照射する、所謂マスク露光方式と、レーザー光をポリゴンミラーあるいはデジタルミラーデバイス（ＤＭＤ）を用いて任意のパタンを照射する、レーザー直描方式に大別することができる。マスク露光方式には、マスクと感光性材料を密着して露光するコンタクト露光方式、マスクと感光性材料を１〜１００μｍの間隔を開けて露光するプロキシミティ露光方式、ミラーやレンズを用いて投影し露光する投影（プロジェクション）露光方式を挙げることができる。ここで任意のパタンとして、静電容量型タッチパネル用電極を例に取ると、かかるパタンは金属細線から構成されるメッシュ様のファインピッチな導電性パタンおよび周辺トレース配線を形成するための細線パタンを有し、メッシュ様部分は少なくとも正方形、菱形あるいは六角形等の格子パタンによって形成される。メッシュ様部分は、導電性や光透過性等を考慮して、線幅を１〜２０μｍ、線間隔を１００〜１０００μｍとする。また周辺トレース配線としてはライン＆スペースで１０〜２００μｍピッチに設定される。
【００２９】
次に、露光された感光性材料は現像される。かかる現像処理は、環境負荷低減の観点から、アルカリ性水溶液を使用することが好ましい。かかるアルカリ性水溶液としては、例えば炭酸ナトリウム、水酸化ナトリウム、水酸化カリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド等の第四級アンモニウム塩、ピロール、ピペリジン等の環状アミン類等を含有するアルカリ性水溶液を使用することができる。更に、上記アルカリ性水溶液にアルコール類、界面活性剤を適当量添加して使用することもでき、ｐＨが１１〜１４であるアルカリ性水溶液を例示することができる。
【００３０】
任意のパタンに露光された感光性材料を現像することで、例えば感光性レジスト層としてポジ型の感光性レジスト層を利用した場合には、感光して溶解可能となった部分が、アルカリ性水溶液に溶出することで、下地層上に任意のパタンで下地層が露出したレジストパタンが形成される。また現像後には、水洗されることが好ましい。なお本発明において、下地層上に感光性レジスト層を有する感光性材料は、ロール様あるいは枚葉の何れの形態でも良い。
【００３１】
本発明の導電性材料の製造方法では、上記した現像後の感光性材料に無電解めっきを施すことで、任意のパタンで露出した下地層上に優先的に金属を積層せしめ、導電性パタンを形成する。無電解めっき処理として、銅めっき法、ニッケルめっき法、亜鉛めっき法、スズめっき法、銀めっき法等の公知のめっき方法を用いることができるが、その中でも、得られる導電性の観点から無電解銀めっき法が特に好ましい
【００３２】
無電解銀めっき法としては、硝酸銀及びアンモニアを含むアンモニア性硝酸銀溶液と、還元剤及び強アルカリ成分を含む還元剤溶液の２液を、上記した現像後の感光性材料の表面上で混合されるように付与し、酸化還元反応を生じせしめ、金属銀を析出させる方法が挙げられる。
【００３３】
無電解銀めっき処理に用いる還元剤溶液としては、グルコース、グリオキザール等のアルデヒド化合物、硫酸ヒドラジン、炭酸ヒドラジンまたはヒドラジン水和物等のヒドラジン化合物等の還元剤、モノエタノールアミン、水酸化ナトリウムに代表される強アルカリ剤を含有する還元剤溶液が挙げられ、かかる還元剤溶液は、亜硫酸ナトリウムまたはチオ硫酸ナトリウム等を含有してもよい。
【００３４】
アンモニア性硝酸銀溶液は、無電解銀めっき処理における金属銀の析出速度を速めるためにいくつかの添加剤を含有することもできる。例えば、モノエタノールアミン、トリス（ヒドロキシメチル）アミノメタン、２−アミノ−２−ヒドロキシメチル−１，３−プロパンジオール、１−アミノ−２−プロパノール、２−アミノ−１−プロパノール、ジエタノールアミン、ジイソプロパノールアミン、トリエタノールアミン、トリイソプロパノールアミン等のアミノアルコール化合物、グリシン、アラニン、グリシンナトリウム等のアミノ酸またはその塩等が挙げられるが、特に限定されるものではない。
【００３５】
また、任意のパタンで露出した下地層上に、より均一に銀を積層させるという観点から、無電解銀めっき処理を行う直前に、前処理として、水、あるいは界面活性剤水溶液を付与してもよい。かかる界面活性剤としては、公知の界面活性剤を広く用いることができる。
【００３６】
上記したアンモニア性硝酸銀溶液と還元剤溶液の２液を、上記した現像後の感光性材料の表面上で混合されるように付与する方法としては、２種の水溶液をあらかじめ混合し、この混合液をスプレーノズルやスリットノズル、スプレーガン等を用いて、現像後の感光性材料の表面に吹き付ける方法、スプレーガンのヘッド内で２種の水溶液を混合して直ちに吐出する構造を有する同芯スプレーガンを用いて吹き付ける方法、２種の水溶液を２つのスプレーノズルを有する双頭スプレーガンから各々吐出させ吹き付ける方法、２種の水溶液を２つの別々のスプレーガンを用いて同時に吹き付ける方法、スリットノズルを２本並べ２種の水溶液を順に吹き付ける方法等がある。これらは状況に応じて任意に選ぶことができる。
【００３７】
本発明において無電解銀めっき処理時間としては、５〜３００秒が好ましい。これにより下地層上に積層される金属の厚みを０．１〜１μｍ程度に調整することができる。
【００３８】
上記した無電解めっき処理を行った後、液切り、水洗、乾燥を行うことができる。液切り方法としては、スポンジロール等により挟む方法や、エアナイフを設ける方法等があるが、エアナイフに代表される非接触による方法を用いることが好ましい。水洗は液切りの前後どちらでもよい。
【００３９】
本発明では、上記した無電解めっき処理の後、不要となった感光性レジスト層は除去される。かかる感光性レジスト層の除去は、導電性パタンが形成された導電性材料を搬送しつつ、不要となった感光性レジスト層を有する側の面に、アルカリ性水溶液が付与されることで行われる。またアルカリ性水溶液の付与に先立ち、感光性レジスト層の膨潤・溶解性を向上させるために、感光性レジスト層に対し感光性レジスト層を露光可能な波長の光で副露光を行っても良い。
【００４０】
かかるアルカリ性水溶液としては、例えば炭酸ナトリウム、水酸化ナトリウム、水酸化カリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド等の第四級アンモニウム塩、ピロール、ピペリジン等の環状アミン類等を含有するアルカリ性水溶液を使用することができる。更に、上記アルカリ性水溶液にアルコール類、界面活性剤を適当量添加して使用することもでき、ｐＨが１１〜１４であるアルカリ性水溶液を例示することができる。
【００４１】
本発明では前述の通り、感光性レジスト層の除去は、導電性パタンが形成された導電性材料を搬送しつつ、不要となった感光性レジスト層を有する側の面に、アルカリ性水溶液が付与されることで行われ、かつアルカリ性水溶液が付与された導電性材料の搬送を、無電解めっき処理により金属が積層された面側に接する位置に、硬度が３５度以下のゴムロールを配置して行う。図１は、不要となった感光性レジスト層を除去する処理装置の一例を示す概略図である。
【００４２】
図１において、ロール状に巻き取られた、無電解めっき処理後の導電性材料１２（無電解めっき処理後であって、不要となった感光性レジスト層が除去される前の導電性材料１２）は、巻き出し軸１１に装着され、図中矢印の方向に連続的に巻き出されて搬送される。無電解めっき処理後の導電性材料１２は、導電性パタンを有する面が外巻き、内巻きの何れであっても良いが、図１では外巻きの例を示した。巻き出し軸１１には、張力制御手段１３が接続されている。無電解めっき処理後の導電性材料１２の最上巻きと最下巻きには、処理装置の搬送経路の全長に相当する長さのリードフィルム（図示せず）が設けられており、ウエブＦには常に張力が制御された状態となっている。
【００４３】
なお、無電解めっき処理後の導電性材料１２が枚葉である場合には、例えば先行板に無電解めっき処理後の導電性材料を貼りつけて搬入ローラー部２０上に載置し、処理することも可能である。
【００４４】
図１において、無電解めっき処理後の導電性材料１２は搬入ローラー部２０により搬送され、不要となった感光性レジスト層を有する側の面にアルカリ性水溶液が付与されるアルカリ処理部３０に入り、ウエブＦの上方向に配置されたシャワーノズル３４からアルカリ性水溶液を噴出して、不要となった感光性レジスト層を除去する。除去されたレジスト層はアルカリ性水溶液中に溶解または分散されて、貯留槽３１に流れ落ち貯留され、該アルカリ性水溶液はフィルタ３２を経由し、循環ポンプ３３によってシャワーノズル３４に供給される。貯留槽３１の容量は１５０Ｌ程度が適当であり、図示しないヒーターにより３０〜３５℃程度に温調されていることが好ましい。
【００４５】
シャワーノズル３４から噴射するアルカリ性水溶液の水圧は０．１〜０．３ＭＰａであることが好ましい。またシャワーノズル３４から噴射されるアルカリ性水溶液の噴射角度は、ウエブＦに対して６０〜１１５°の範囲とすることが好ましい。アルカリ処理部３０内に設けられるシャワーノズル３４の数は複数であることが好ましく、例えば図１では、複数のシャワーノズル３４を有するシャワーユニットがアルカリ処理部３０内に、ウエブＦの上方向において４列設けられている。なお図１では、不要となった感光性レジスト層を有する側の面にアルカリ性水溶液を付与する手段としてシャワーノズルを示したが、本発明はこれに限定されず、スプレーノズルや、スリットノズル等を利用することも可能である。
【００４６】
アルカリ処理部３０を通過したウエブＦは水洗処理部４０に入り、シャワーノズル４４から噴出された水で水洗される。水洗処理部４０も同じく、水洗水はウエブＦの水洗に使用された後、水貯留槽４１に貯溜され、フィルタ４２を経由し、循環ポンプ４３によってシャワーノズル４４に供給される。水貯留槽４１の容量は、８０リットル程度が適当であり、図示しないが未使用の水洗水を供給する供給口と使用済みの水洗水を排出する排水口が取り付けられている。
【００４７】
シャワーノズル４４から噴射する水の水圧は０．０２〜０．１ＭＰａであることが好ましい。またシャワーノズル４４から噴射される水の噴射角度はウエブＦに対して６０〜１１５°の範囲とすることが好ましい。水洗処理部４０内に設けられるシャワーノズル４４の数は複数であることが好ましく、例えば図１では、複数のシャワーノズル４４を有するシャワーユニットが水洗処理部４０内にウエブＦの上下方向においてそれぞれ４列設けられている。なお図１では、水洗する水を付与する手段としてシャワーノズルを示したが、本発明はこれに限定されず、その他の水洗水付与手段として、スプレーノズルや、スリットノズル等を利用することも可能である。
【００４８】
水洗されたウエブＦは、乾燥部５０で乾燥され、搬出ローラー６０により排出され、巻き取り軸７１でロール状に巻き取られる。
【００４９】
乾燥部５０には、上下に複数の温風乾燥機５１が設置されており、温風によってウエブＦを乾燥させる。乾燥温度としては、３０℃以上であることが好ましく、生産性の観点から、４０〜８０℃が適当であり、より好ましくは５０〜６５℃が適当である。巻き取り軸７１には、該軸を駆動回転できる張力制御手段７３（例えば、トルクモータ）が取り付けられている。張力制御手段７３は、ウエブＦの蛇行を抑制するために、ウエブＦに高い張力を加えており、２０〜１００Ｎ／ｍの範囲が適当である。
【００５０】
図１の処理装置は前述の通り、導電性パタンを有する面が外巻きである際に使用する処理装置を示した。かかる処理装置においてロール３５は、アルカリ性水溶液が付与された導電性材料を搬送し、かつ不要となった感光性レジスト層を有する側の面に接するロールであり、図１のアルカリ処理部では３本のロール３５が配置されている。一方、ウエブＦを介して反対側に位置する複数のロール３６は、アルカリ性水溶液が付与された導電性材料を搬送するために、前記したロール３５とロール対を形成するロール、あるいはウエブＦを支持するためのロールである。
【００５１】
本発明では、アルカリ性水溶液が付与された導電性材料を搬送し、かつ不要となった感光性レジスト層を有する側の面に接するロールとして、硬度が３５度以下のゴムロールを使用する。これにより、導電性パタンの断線が改善されるという効果を見いだした。後述する実施例に示したように、ゴムロールの硬度が３５度を上回った場合、断線が生じる。ゴム硬度の下限は特に限定しないが、導電性材料の搬送性の観点から、また入手のし易さ等の観点から、５度以上であることが望ましく、１０度以上であることがより望ましいい。なお本発明において搬送ロールのゴム硬度はＪＩＳ  Ｋ  ６２３５のデューロメータ（タイプＡ）で測定された硬度である。
【００５２】
本発明において感光性材料が、支持体の両面に下地層と、該下地層上に感光性レジスト層を有する感光性材料である場合、アルカリ性水溶液が付与された導電性材料を搬送し、かつ不要となった感光性レジスト層を有する側の面に接するロールは、前述した複数のロール３６がこれに相当する。したがって感光性材料が、支持体の両面に下地層と、該下地層上に感光性レジスト層を有する感光性材料である場合、複数のロール３６は硬度が３５度以下のゴムロールであることが必要となる。
【００５３】
なお本発明において、水洗処理部４０および乾燥部５０内に配置され、不要となった感光性レジスト層を有する側の面（導電性パタンが形成された側の面）に接するゴムロールの強度は特に限定しないが、少なくとも、導電性パタンが形成された側の面の乾燥が終了するまでの間、かかる面に接するゴムロールの強度は、３５度以下であることが好ましい。これにより導電性パタンの断線が、より効果的に低減することが可能となる。
【００５４】
以下、実施例によって本発明を更に詳しく説明するが、本発明はこの実施例に限定されるものではない。なお記載中％は質量基準である。
【実施例】
【００５５】
≪感光性材料１の作製≫
支持体として、ポリビニルアルコールを含有する易接着層を有する厚み１００μｍのポリエチレンテレフタレートフィルム（全光線透過率９０％）を用いた。フィルム幅は５００ｍｍ、フィルム長さは１００ｍとした。下記硫化パラジウムゾルを調製し、該硫化パラジウムゾルを用いて下地層の塗液１を作製した。塗布装置には、直径が６０ｍｍ、斜線角度が４５度、線数９０線／インチ、溝深さ１１０μｍの斜線グラビアロールを用いリバース回転かつキスタッチで塗布を行う塗布ヘッドを有する塗布装置を用い、前記した易接着層を有するポリエチレンテレフタレートフィルムの易接着層上に、該塗液を塗布・乾燥し、ロール様に巻き取り、その後４０℃の加温庫にて１週間加温した。
【００５６】
＜硫化パラジウムゾルの調製＞
Ａ液    塩化パラジウム                    ５ｇ
塩酸                            ４８ｇ
蒸留水                      １０００ｇ
Ｂ液    硫化ソーダ                    ８．６ｇ
蒸留水                      １０００ｇ
Ａ液とＢ液を撹拌しながら混合し、３０分後にイオン交換樹脂の充填されたカラムに通し硫化パラジウムゾルを得た。
【００５７】
＜下地層の塗液１／１ｍ２あたり＞
ＰＶＡ２１７（株式会社クラレ製ポリビニルアルコール  鹸化度８８％、重合度１７００）                                    １２ｍｇ
タイポールＮＰＳ−４３６（泰光油脂化学工業株式会社製界面活性剤）
１２ｍｇ
１Ｎ．水酸化ナトリウム              １１０ｍｇ
グルタルアルデヒド                    １８ｍｇ
前記硫化パラジウムゾル              ０．４ｍｇ
【００５８】
このようにして形成された下地層上に、クレゾールノボラック樹脂、およびナフトキノンジアジドスルホン酸エステルを含有するキノンジアジド系ポジ型感光性液状レジストを前記した塗布装置を用いて塗布し、９０℃で２分間乾燥しロール状に巻き取り、乾燥膜厚１．５μｍの感光性レジスト層が設けられたロール様の感光性材料１を得た。
【００５９】
＜導電性材料１の作製＞
上記のようにして得られた感光性材料１を、ロールツーロールタイプの露光装置を用いて露光を行った。ロールツーロールタイプの露光装置は、ロール様の感光性材料１を巻き出すための巻き出し部、露光部、露光済みの感光性材料１の巻き取るための巻き取り部を有する。マスクには外形４５０ｍｍ×４５０ｍｍのソーダガラスマスクを用い、線幅が３μｍ、線間隔が３００μｍの格子パタンからなる８ｍｍ×４００ｍｍのストライプ様の導電性パタンが、０．１ｍｍ間隔で４９本描画され、画像部以外は全て遮光部としたものを用いた。露光には超高圧水銀灯の発光を、赤外線領域を透過する誘電体多層膜からなる凹面ミラー（ダイクロイックミラー）により集光し、フライアイレンズを通過させた後、凹面ミラー光学系を通過させることで疑似平行光とした光源を用いた。１露光単位と次の露光単位との間隔は５００ｍｍとし、かかる露光を繰り返し実施した。
【００６０】
露光後のロール様の感光性材料１は、ロールツーロールタイプの現像装置を用いて現像を行った。ロールツーロールタイプの現像装置は、ロール様の感光性材料１を巻き出すための巻き出し部、現像槽、水洗槽、水洗水を除去するエアナイフ、乾燥機、および巻き取り部を有している。現像槽および水洗槽においてはシャワーノズルを用い、現像液および水洗水の吹き付けを行った。現像液には１％炭酸ナトリウム水溶液を用いた。現像液の温度は３０℃、現像時間は３０秒として現像を行い、上記したマスク画像様に下地層が露出したパタンを得た。パタン開口部のレジスト層は完全に除去され、下地層が露出していた。
【００６１】
次に、上記した現像後の感光性材料１に無電解めっきを施すことで、任意のパタンで露出した下地層上に優先的に金属を積層せしめ、導電性パタンを形成した。無電解めっきは、図２に示した無電解銀めっき装置を用いて行った。図２において、ロール様の感光性材料１（現像後の感光性材料１）は、巻き出し軸１０１に装着され、図中、矢印の方向に連続的に巻き出されて搬送される。感光性材料１の搬送はモータ１０５により回転駆動される駆動ロール１０４および搬送ロール１０６ａ〜１０６ｄにより行われる。搬送ロール１０６ａ〜１０６ｄにより搬送される感光性材料１は、搬送ロール１０６ｂおよび１０６ｃ間にて直線状に搬送され、搬送上流側（搬送ロール１０６ｂ側）の床面からの高さ（図中、床面は図示していない）は、搬送下流側（搬送ロール１０６ｃ側）よりも高く、感光性材料１の搬送角度（図中、水平面である床面と平行な方向として示した一点鎖線と、感光性材料１の搬送ラインが交わる角度θ１）は４０°である。
【００６２】
４０°の搬送角度で搬送される感光性材料１は、処理部１１３に案内される。処理部１１３は搬送上流側より順に、界面活性剤水溶液噴霧用スプレーガン１０７、液切り用エアナイフ１０８および１０８′が設けられた前処理ボックス１１４、無電解銀めっき用アンモニア性硝酸銀溶液噴霧用スプレーガン１０９、無電解銀めっき用還元剤溶液噴霧用スプレーガン１１０が設けられた無電解銀めっき処理ボックス１１５、水洗用スプレーガン１１１、液切り用エアナイフ１１２および１１２′が設けられた水洗処理ボックス１１６を有している。かかる無電解銀めっき処理ボックス１１５において、下記組成のアンモニア性硝酸銀溶液と、下記組成の還元剤溶液を、感光性材料１の搬送下流側の表側（下地層を有する側の面）に付与した。アンモニア性硝酸銀溶液、および還元剤溶液の供給液量は何れも１００ｍｌ／分であり、これらの液を水洗除去するまでの無電解銀めっき処理時間は３０秒とした。
【００６３】
なお前処理ボックス１１４の界面活性剤水溶液噴霧用スプレーガン１０７からは０．５質量％タイポールＮＰＳ−４３６（泰光油脂化学工業株式会社製界面活性剤）水溶液を付与し、水洗処理ボックス１１６の水洗用スプレーガン１１１からは水洗水を付与した。また前処理ボックス１１４の界面活性剤水溶液噴霧用スプレーガン１０７、無電解銀めっき処理ボックス１１５の無電解銀めっき用アンモニア性硝酸銀溶液噴霧用スプレーガン１０９と無電解銀めっき用還元剤溶液噴霧用スプレーガン１１０、および水洗処理ボックス１１６の水洗用スプレーガン１１１は、搬送される感光性材料１の幅方向において、各処理が均一に施されるよう、幅方向にそれぞれ２本設置した。かかる無電解銀めっき処理を行った後、導電性パタンを有する側の面が、外巻きになるように巻き取った。
【００６４】
＜アンモニア性硝酸銀溶液＞
Ｃ液    硝酸銀                          ２０ｇ
脱イオン水                  １０００ｇ
Ｄ液    ２８％アンモニア水溶液        １００ｇ
モノエタノールアミン              ５ｇ
脱イオン水                  １０００ｇ
Ｃ液とＤ液を１：１で混合し、アンモニア性硝酸銀溶液を調液した。
【００６５】
＜還元剤溶液＞
硫酸ヒドラジン                          １０ｇ
モノエタノールアミン                      ５ｇ
水酸化ナトリウム                        １０ｇ
脱イオン水                          １０００ｇに溶解し、還元剤溶液を調液した。
【００６６】
次に、図１の処理装置のロール３５（３本）、ロール４５（３本）、およびロール５２（４本）として、ゴム硬度が１０度のゴムロールを使用し、不要となった感光性レジスト層の除去を実施した。かかる除去にはアルカリ性水溶液として５％水酸化ナトリウム水溶液を用い、アルカリ性水溶液の温度は３０℃、処理時間が６０秒となるように処理を行い、ロール様の導電性材料１を得た。
【００６７】
＜導電性材料２の作製＞
導電性材料１の作製において、ゴム硬度１０度のゴムロールを、ゴム硬度が２０度のゴムロールに変更した以外は同様にして、ロール様の導電性材料２を得た。
【００６８】
＜導電性材料３の作製＞
導電性材料１の作製において、ゴム硬度１０度のゴムロールを、ゴム硬度が３０度のゴムロールに変更した以外は同様にして、ロール様の導電性材料３を得た。
【００６９】
＜導電性材料４の作製＞
導電性材料１の作製において、ゴム硬度１０度のゴムロールを、ゴム硬度が４０度のゴムロールに変更した以外は同様にして、ロール様の導電性材料４を得た。
【００７０】
＜導電性材料５の作製＞
導電性材料１の作製において、ゴム硬度１０度のゴムロールを、ゴム硬度が５０度のゴムロールに変更した以外は同様にして、ロール様の導電性材料５を得た。
【００７１】
＜断線数＞
上記のようにして得られたロール様の導電性材料１〜５のそれぞれについて、任意の位置の露光単位を１０単位選び、該露光単位中のストライプパターン（４９本×１０単位）について、それぞれ導通を確認し、導通が得られなかったストライプパターン数を断線数としてカウントした。この結果を表１に示す。
【００７２】
【表１】
2018106884.tif 000002
【００７３】
以上の結果より、本発明によれば導電性パタンの断線が改善された導電性材料が得られることが判る。
【符号の説明】
【００７４】
１１  巻き出し軸
１２  無電解めっき処理後の導電性材料
１３  張力制御
２０  搬入ローラー部
３０  アルカリ処理部
３４  シャワーノズル
４０  水洗処理部
４４  シャワーノズル
５０  乾燥部
６０  搬出ローラー
【図１】
2018106884.tif 000003
【図２】
2018106884.tif 000004